(57)【要約】【課題】難燃性、熱伝導性、電気絶縁性、耐薬品性（耐電解液溶解性）、低温柔軟性（脆性破壊温度）に優れ、電池パックの保護部材として好適に用いることのできる熱可塑性エラストマー組成物を提供すること。【解決手段】成分(ａ)芳香族ビニル化合物と共役ジエン化合物とのランダム共重合体の水素添加物８５〜９８質量％と、成分(ｂ)ポリプロピレン樹脂１５〜２質量％とを含み、ここで成分(ａ)と成分(ｂ)との合計は１００質量％である、熱可塑性樹脂１００質量部；及び成分(ｃ)水酸化マグネシウム２５０〜３５０質量部；を含む電池パックの保護部材用熱可塑性エラストマー組成物。【選択図】なし【特許請求の範囲】
【請求項１】
成分(ａ)芳香族ビニル化合物と共役ジエン化合物とのランダム共重合体の水素添加物８５〜９８質量％と、成分(ｂ)ポリプロピレン樹脂１５〜２質量％とを含み、ここで成分(ａ)と成分(ｂ)との合計は１００質量％である、熱可塑性樹脂１００質量部；及び成分(ｃ)水酸化マグネシウム２５０〜３５０質量部；を含む電池パックの保護部材用熱可塑性エラストマー組成物。
【請求項２】
上記成分(ａ)が、ＪＩＳ  Ｋ７２４４−４：１９９９に従い測定した引張法による動的固体粘弾性特性の試験において、損失正接のピーク温度が単一のピークとして−５０℃〜０℃の範囲に観察されることを特徴とする請求項1記載の熱可塑性エラストマー組成物。
【請求項３】
更に成分(ｄ)熱伝導性充填材を、成分(ａ)と成分(ｂ)との合計１００質量部に対し、７０〜９０質量部含むことを特徴とする請求項１又は２に記載の熱可塑性エラストマー組成物。
【請求項４】
上記成分(ｄ)が、酸化マグネシウム、珪酸マグネシウム、炭酸マグネシウム、窒化ホウ素からなる群から選ばれる少なくとも１種であることを特徴とする請求項１〜３の何れか１項に記載の熱可塑性エラストマー組成物。
【請求項５】
請求項１〜４の何れか１項に記載の熱可塑性エラストマー組成物からなる電池パック用保護部材。
【発明の詳細な説明】
【技術分野】
【０００１】
本発明は、熱可塑性エラストマー組成物に関する。更に詳しくは難燃性、熱伝導性、電気絶縁性、耐薬品性、及び低温柔軟性に優れ、電池パックの保護部材として好適に用いることのできる熱可塑性エラストマー組成物に関する。
【背景技術】
【０００２】
従来から、柔軟であり、かつゴム弾性が要求される部材としては、加硫ゴムが用いられている。しかし、マテリアルリサイクルができないなど、環境面の問題から熱可塑性エラストマーへの代替が進んでいる。スチレン・ブタジエン‐ブロックコポリマー（ＳＢＳ）やスチレン・イソプレン‐ブロックコポリマー（ＳＩＳ）などのポリスチレン系熱可塑性エラストマーの水素添加物を用いた熱可塑性エラストマー組成物は、従来から知られている（例えば、特許文献１〜４）が、電池パック保護部材の厳しい諸要求特性を満たすようなものは得られていない。
【０００３】
電池パックは、単電池を複数個接続した電池であり、組電池とも呼ばれる。ニッケルカドミウム電池、ニッケル水素電池、及びリチウムイオン二次電池などの二次電池は、しばしばこのような電池パックとして機器に取り付けて使用される。近年、電池パックは、定格電圧や定格負荷電流のより高い機器にも使用されるようになっている。また充電仕様の急速充電化や電池パックの機器への収納固定仕様の省スペース化が進むなど、電池パックの使用環境、状態、及び方法は厳しさを増している。そのため電池パックの保護部材についても、諸要求特性をより高いレベルで満たすことが求められている。
【０００４】
電池パックにはハード型とソフト型とがある。ハード型の電池パックでは、単セルをいくつか組み合わせたものが、プラスチックケース収納ケースに収納されている。ソフト型の電池パックでは、単セルをいくつか組み合わせたものが、シュリンクチューブでカバーされている。ソフト型には、ハード型よりも、省スペースであるというメリットがある。そのためソフト型電池パックの保護部材として用いることのできる熱可塑性エラストマー組成物が求められている。
【０００５】
また近年、リチウムイオン二次電池が蓄電池の主流として普及している。リチウムイオン二次電池は、他の蓄電池と比較して急速充電、及び大電流放電が可能という特徴を有するが、充放電時の発熱が安全対策上の問題となっている。そのためリチウムイオン二次電池本体だけでなく、電池パックの保護部材についても、耐熱性を有し、発熱や畜熱を抑制し、更には放熱を促進することが求められている。
【０００６】
また電池パックの保護部材には、落下時の衝撃による蓄電池本体の破損を防止する目的から、柔軟であり、かつゴム弾性を有することが求められている。特にリチウムイオン二次電池の電池パックは、近年、電気自動車、ハイブリッド自動車、航空機関係、各種モーター駆動関係などへの搭載も活発化しており、その保護部材には、低温環境下でも柔軟であり、かつゴム弾性を失わないことが求められている。
【０００７】
またリチウムイオン二次電池は、充放電時の充電器の発熱異常や外部短絡による電池の異常発熱による発火対策として、温度ヒューズ、電流ヒューズ、及びサーミスタなどの安全対策付属部品を電池パックに内蔵する対策が進んでいるが、電池パックの保護部材についても、難燃性が求められている。
【０００８】
またリチウムイオン二次電池は、使用される環境、状態、及び方法によっては、電解液等が分解してガスの発生する可能性がある。電池内部でのガスの発生は、電池の破裂や電解液の外部漏洩へと繋がり、発煙・発火へと誘導される危険性もある。そのため電池パックの保護部材についても、耐電解液溶解性や難燃性が求められている。
【０００９】
更に、環境負荷の少ない電池を開発するという観点から、電池パックの保護部材についてもノンハロゲン化が求められている。
【００１０】
また「電気、電子部品等の放熱用部材に有用な熱伝導性エラストマー組成物」として、「スチレン系エラストマーを主体とするエラストマー組成物に、有機系カップリング剤で表面被覆された水酸化アルミニウムからなる熱伝導性充填材および／または不活性化させた酸化マグネシウムであるマグネシアクリンカーを無機物および／または有機物で表面被覆した酸化マグネシウムからなる熱伝導性充填材を配合し、エラストマーの熱伝導性を向上させる」技術が提案されている（特許文献５）。しかし、電池パックの保護部材、特にリチウムイオン二次電池の電池パック保護部材の厳しい諸要求特性を満たすようなものではない。
【先行技術文献】
【特許文献】
【００１１】
【特許文献１】特開昭５８−１３２０３２号公報
【特許文献２】特開昭５８−１４５７５１号公報
【特許文献３】特開昭５９−５３５４８号公報
【特許文献４】特開昭６２−４８７５７号公報
【特許文献５】特開２０１１-２０７９６２号公報
【発明の概要】
【発明が解決しようとする課題】
【００１２】
本発明の目的は、ハロゲン系難燃剤を用いることなくＵＬ９４Ｖ０試験においてＶ−０の難燃性を有し、熱伝導性、電気絶縁性、耐薬品性（耐電解液溶解性）、低温柔軟性（脆性破壊温度）に優れ、電池パック、特にソフト型電池パックの保護部材として好適に用いることのできる熱可塑性エラストマー組成物を提供することにある。
【課題を解決するための手段】
【００１３】
本発明者は、電池パックの安全対策に必要な特性に着目し、鋭意検討を行った結果、基本となる高分子材料として、特定の芳香族ビニル化合物と共役ジエン化合物とのランダム共重合体の水素添加物、及びポリプロピレン樹脂を含み、非ハロゲン系難燃剤として水酸化マグネシウムを含有する熱可塑性エラストマー組成物が課題を解決できることを見出し、本発明を完成させるに至った。
【００１４】
すなわち、本発明は、成分(ａ)芳香族ビニル化合物と共役ジエン化合物とのランダム共重合体の水素添加物８５〜９８質量％と、成分(ｂ)ポリプロピレン樹脂１５〜２質量％とを含み、ここで成分(ａ)と成分(ｂ)との合計は１００質量％である、熱可塑性樹脂１００質量部；及び成分(ｃ)水酸化マグネシウム２５０〜３５０質量部；を含む電池パックの保護部材用熱可塑性エラストマー組成物である。
【００１５】
本発明の第２の発明は、上記成分(ａ)が、ＪＩＳ  Ｋ７２４４−４：１９９９に従い測定した引張法による動的固体粘弾性特性の試験において、損失正接のピーク温度が単一のピークとして−５０℃〜０℃の範囲に観察されることを特徴とする第１の発明に記載の熱可塑性エラストマー組成物である。
【００１６】
本発明の第３の発明は、更に成分(ｄ)熱伝導性充填材を、成分(ａ)と成分(ｂ)との合計１００質量部に対し、７０〜９０質量部含むことを特徴とする第１の発明又は第２の発明に記載の熱可塑性エラストマー組成物である。
【００１７】
本発明の第４の発明は、上記成分(ｄ)が、酸化マグネシウム、珪酸マグネシウム、炭酸マグネシウム、窒化ホウ素からなる群から選ばれる少なくとも１種であることを特徴とする第１〜３の発明の何れか１に記載の熱可塑性エラストマー組成物である。
【００１８】
本発明の第５の発明は、第１〜４の発明の何れか１に記載の熱可塑性エラストマー組成物からなる電池パック用保護部材である。
【発明の効果】
【００１９】
本発明の熱可塑性エラストマー組成物は、ハロゲン系難燃剤を用いることなくＵＬ９４Ｖ０試験においてＶ−０の難燃性を有し、熱伝導性、電気絶縁性、耐薬品性（耐電解液溶解性）、及び低温柔軟性（脆性破壊温度）に優れており、電池パック、特にソフト型電池パックの保護部材として好適に用いることができる。
【発明を実施するための形態】
【００２０】
本発明の熱可塑性エラストマー組成物について、組成物を構成する各成分、製造方法、及び実施方法を説明する。
【００２１】
成分（ａ）芳香族ビニル化合物と共役ジエン化合物のランダム共重合体の水素添加物（必須成分）
本発明の成分（ａ）として用いる芳香族ビニル化合物と共役ジエン化合物のランダム共重合体の水素添加物は、芳香族ビニル化合物と共役ジエン化合物とのランダム共重合体を水素添加した物質である。
【００２２】
上記成分（ａ）の上記芳香族ビニル化合物の含有量は、柔軟な成形品を得るという観点から、好ましくは３０質量％以下であり、より好ましくは１５質量％以下である。また成形品の形状安定性、押出成形加工性、及び耐電解液溶解性の観点から、成分（ａ）の芳香族ビニル化合物の含有量は、好ましくは５質量％以上である。
【００２３】
上記芳香族ビニル化合物としては、例えば、スチレン、ｔ−ブチルスチレン、α−メチルスチレン、ｐ−メチルスチレン、ジビニルベンゼン、１，１−ジフェニルスチレン、Ｎ，Ｎ−ジエチル−ｐ−アミノエチルスチレン、ビニルトルエン、ｐ−第３ブチルスチレンなどのうちから１種又は２種以上が選択でき、中でもスチレンが好ましい。
【００２４】
上記共役ジエン化合物としては、例えば、ブタジエン、イソプレン、１，３−ペンタジエン、２，３−ジメチル−１，３−ブタジエンなどのうちから１種又は２種以上が選ばれ、中でもブタジエン、イソプレン、及びブタジエンとイソプレンとの組合せが好ましい。
【００２５】
上記成分（ａ）は、長期熱安定性の観点から、上記共役ジエン化合物に基づく脂肪族二重結合の少なくとも９０モル％以上が水素添加されたものが好ましい。
【００２６】
上記成分（ａ）は、ＪＩＳ  Ｋ７２４４−４：１９９９に従い測定した動的固体粘弾性の試験において、引張損失正接のピーク温度が単一のピークとして−５０℃〜０℃の範囲に観察されるものが好ましい。このような成分（ａ）を用いることにより難燃性、熱伝導性、電気絶縁性、耐薬品性（耐電解液溶解性）、及び低温柔軟性（脆性破壊温度）をバランスよく発現することができる。
【００２７】
上記成分（ａ）のゲル浸透クロマトグラフィ（以下、ＧＰＣと略すことがある。）により測定したポリスチレン換算の質量平均分子量は、好ましくは５，０００〜１，０００，０００であり、より好ましくは１０，０００〜３５０，０００であり、多分散度（Ｍｗ／Ｍｎ）の値は、好ましくは１０以下である。成分（ａ）の質量平均分子量や多分散度が上記の範囲にあると、押出成形加工性が良好である。
【００２８】
上記成分（ａ）の市販例としては、ＪＳＲ株式会社の「ダイナロン１３２０Ｐ（商品名）」（水添スチレン−ブタジエンランダム共重合体、質量平均分子量＝３０万、Ｍｗ／Ｍｎ＝１．１）等をあげることができる。
【００２９】
成分（ｂ）ポリプロピレン樹脂（必須成分）
本発明の成分(ｂ)は、例えば、プロピレン単独重合体；プロピレンと他の少量のα−オレフィン、例えばエチレン、１−ブテン、１−ヘキセン、４−メチル−１−ペンテン等との共重合体（ブロック共重合体、ランダム共重合体）などのポリプロピレン樹脂であり、耐薬品性（耐電解液溶解性）の保持に重要な役割を担う。成分（ｂ）は、耐薬品性（耐電解液溶解性）の観点から、示差走査熱量計（ＤＳＣ）により測定した融点（Ｔｍ）が１２０〜１６７℃のものが好ましい。またメルトマスフローレートが０．１〜１０ｇ／１０分の範囲のものは、本発明の組成物中における上記成分（ａ）の分散を良好にし、組成物の耐熱性を改良し、なおかつ本発明の組成物から得られる成形品の外観を良好にする効果を有するため、好ましい。
【００３０】
なお本明細書において、メルトマスフローレート（ＭＦＲ）は、特別な条件についての記載がない限り、ＡＳＴＭ  Ｄ‐１２３８に従い、２３０℃、荷重２１．１８Ｎの条件で測定した値である。また示差走査熱量計（ＤＳＣ）により測定した融点（Ｔｍ）とは、株式会社パーキンエルマージャパンのＤｉａｍｏｎｄ ＤＳＣ型示差走査熱量計を使用して、２３０℃で５分間保持し、１０℃／分で−１０℃まで冷却し、−１０℃で５分間保持し、１０℃／分で２３０℃まで昇温するプログラムで測定されるセカンド融解曲線（最後の昇温過程で測定される融解曲線）における、最も高い温度側のピークトップ融点をいう。
【００３１】
上記成分（ａ）と上記成分（ｂ）との割合は、難燃性、熱伝導性、電気絶縁性、耐薬品性（耐電解液溶解性）、低温柔軟性（脆性破壊温度）、及び押出成形加工性をバランスよく発現させる観点から、特に柔軟性、押出成形加工性、耐薬品性の観点から、成分（ａ）８５〜９８質量％と成分（ｂ）１５〜２質量％である。ここで両者の和は１００質量％である。好ましくは成分（ａ）８５．５〜９７．５質量％、と成分（ｂ）１４．５〜２．５質量％である。
【００３２】
成分(ｃ)水酸化マグネシウム（必須成分）
本発明の成分(ｃ)は、水酸化マグネシウムであり、組成物に難燃性を付与するために重要な役割を担う。また組成物の熱伝導性を向上させる効果も有する。水酸化マグネシウムは、通常の難燃剤、例えばハロゲン系難燃剤やリン系難燃剤よりも電気絶縁性に優れているため、電池パック保護部材向け樹脂組成物の難燃性付与に好適である。水酸化マグネシウムには種々の粒子径のものや表面処理されたものが市販されているが、本発明の成分（ｃ）としては、いずれの性状の水酸化マグネシウムを用いてもよい。
【００３３】
上記成分（ｃ）の配合量は、成分(ａ)と成分(ｂ)の合計１００質量部に対し、難燃性や熱伝導性と組成物や成形品の製造性とのバランスの観点から、２５０〜３５０質量部の範囲である。好ましくは２６０〜３２５質量部である。
【００３４】
成分(ｄ)熱伝導性充填材（任意成分）
熱伝導性充填材は、通常、導電性を有するものと電気絶縁性を有するものとに分類することができる。また樹脂への混合性を考慮した各種の表面処理タイプがあり、目的に応じて使い分けられている。更に形状としては、粉状、繊維状、鱗片状等がある。これらの中で電池パック保護部材に求められる特性から、本発明の任意成分（ｄ）としては、高い電気絶縁性を有する熱伝導性充填材が好ましい。また熱伝導性の異方性の問題から非繊維状のものが好ましい。より好ましくは粉状である。具体的には、成分（ｄ）としては、珪酸マグネシウム、酸化マグネシウム、炭酸マグネシウム、窒化ホウ素などが好ましい。成分（ｄ）としては、これらの１種又は２種以上を好ましく用いることができる。
【００３５】
上記成分(ｄ)を用いる場合、その配合量は、電気絶縁性と熱伝導性とのバランスの観点から、成分(ａ)と成分(ｂ)との合計１００質量部に対し、７０〜９０質量部が好ましい。より好ましくは７５〜８５質量部である。
【００３６】
成分（ｅ）ポリフェニレンエーテル樹脂  (任意成分)
ポリフェニレンエーテル樹脂は、耐熱性、電気的特性、及び耐薬品性に優れたエンジニアリングプラスチックであり、ポリスチレンと完全相溶することは公知であるが、一方で、流動性が悪く成形加工が困難であるという欠点を有しているため、成形加工性、流動性、及び耐衝撃性の改良を目的として、ポリスチレン系樹脂を配合したスチレン変性ポリフェニレンエーテル樹脂として使用されるのが一般的である。本発明の組成物に、更に上記成分（ｅ）を、成分(ａ)と成分(ｂ)との合計１００質量部に対し、２〜８質量部含ませることにより、耐薬品性（耐電解液溶解性）、特に高温の電解液に対する耐溶解性を高めることができる。成分（ｅ）としては、ポリフェニレンエーテル樹脂を用いてもよく、スチレン変性ポリフェニレンエーテル樹脂を用いてもよい。
【００３７】
本発明の熱可性エラストマー組成物には、所望に応じて、上記成分（ｃ）及び上記成分（ｄ）以外の無機充填材類を配合することができる。無機充填材は成形品の圧縮永久歪みなど一部の物性を改良する効果のほかに、増量による経済上の利点を有する。上記無機充填剤としては、例えば、炭酸カルシウム、タルク、マイカ、クレー、硫酸バリウム、天然けい酸、合成けい酸（ホワイトカーボン）、酸化チタン、カーボンブラックなどをあげることができ、本発明の目的に反しない限度において、その配合量は任意に設定可能である。
【００３８】
なお本発明の熱可性エラストマー組成物には、上記の成分の他に、所望に応じて、さらに各種のブロッキング防止剤、シール性改良剤、ゴム用軟化剤、熱安定剤、酸化防止剤、紫外線吸収剤、帯電防止剤、滑剤、結晶核剤、着色剤等を含ませることができる。
【００３９】
上記酸化防止剤としては、例えば、２，６‐ジ‐ｔｅｒｔ‐ｐ‐ブチル‐ｐ‐クレゾール、２，６‐ジ‐ｔｅｒｔ‐ブチルフェノール、２，４‐ジメチル‐６‐ｔｅｒｔ‐ブチルフェノール、４，４‐ジヒドロキシジフェニル、トリス（２‐メチル‐４‐ヒドロキシ‐５‐ｔｅｒｔ‐ブチルフェニル）ブタンなどのフェノール系酸化防止剤、ホスファイト系酸化防止剤、チオエーテル系酸化防止剤等をあげることができる。これらの中で、フェノール系酸化防止剤、ホスファイト系酸化防止剤が好ましい。
【００４０】
本発明の熱可塑性エラストマー組成物は、上記成分（ａ）〜（ｃ）、及びその他の任意成分を、任意の順序で又は同時に、溶融混練することにより製造することができる。溶融混練の方法は特に制限はなく、公知の方法を使用し得る。例えば、単軸押出機、二軸押出機、ロール、ミキサー又は各種のニーダー等を使用し得る。ミキサーやニーダーを使用する場合には、例えば、排出温度１７０〜２４０℃の条件で溶融混練を行うことが好ましい。二軸混練機を使用する場合には、例えば、スクリュー回転数５０〜５００ｒｐｍ、混練温度１７０〜２４０℃で溶融混練を行うことが好ましい。
【実施例】
【００４１】
以下、本発明を実施例により説明するが、本発明はこれに限定されるものではない。
【００４２】
実施例１〜１４、比較例1〜８
２０Ｌ容量加圧ニーダーを使用し、表１〜３の何れか１に示す配合比の配合物を、排出温度１７５℃の条件で溶融混練した。得られた組成物を、二軸押出機を使用し、ダイス設定温度２１０℃の条件でストランド状に押出し、水槽を使用して水冷し、カッティングすることにより、円柱状のペレットを得た。続いて得られたペレットを用い、加熱プレス機を使用し、温度２２０℃、予熱時間３分、加圧時間３分の条件で熱プレス後、直ちに温度３０℃、加圧時間３分の条件で冷プレスして厚み１ｍｍのプレスシートを得た。また同様にして２ｍｍ、３ｍｍ、６ｍｍの各厚みのプレスシートをそれぞれ得た。以上の工程の製造性を下記の基準で評価した。また下記の試験（１）〜（８）を行った。結果を表１〜３の何れか１に示す。
〇：特に問題なく、各厚みのプレスシートを得ることができた
×：加圧ニーダーにおける溶融混練が過負荷で安定しない、造粒ができないなど、上記工程中の少なくとも何れか１において不具合があった。
【００４３】
測定方法
（１）絶縁性：
ＪＩＳ  Ｋ６２７１法に従い、サンプルとして上記で得た１ｍｍ厚のプレスシートを用い、二重リング法で測定した。
（評価基準）絶縁抵抗率は１０の１４乗Ωｃｍ以上を合格とした。
【００４４】
（２）熱伝導性：
測定装置として京都電子工業株式会社製、「Ｋｅｍｔｈｅｒｍ  ＱＴＭ―Ｄ３（商品名）」を使用し、サンプルとして上記で得た１ｍｍ厚のプレスシートを用い、２５℃（室温）の条件で、ＪＩＳ  Ｒ２６１６に規定の熱線法により測定を行った。熱伝導の方向は試験片の厚さ方向である。
（評価基準）０．８０Ｗ／（ｍ・Ｋ）以上を合格とした。
【００４５】
（３）難燃性：
ＵＬ９４Ｖ０に従い測定した。サンプルには上記で得た１ｍｍ厚のプレスシートを用いた。
（評価基準）Ｖ−０水準であることを合格とした。
【００４６】
（４）押出成形加工性：
４０ｍｍ単軸押出機に圧縮比（ＣＲ）２．７のスクリュウ、及び７ｍｍ外径、１ｍｍ厚のチューブ成形金型を装着した装置を使用し、スクリュウ回転１５ｒ.ｐ.ｍ、金型出口樹脂温度２３０℃、引落率（得られたチューブの厚みに対する金型の厚み寸法の割合として算出する。）１．３の条件で、チューブの押出成形加工を行った。以下の基準で押出成形加工性と成形品の外観を評価した。
押出成形加工性：
○；偏肉が無く、寸法通りのものが得られる。
△；吐出ムラ（サージング）が若干認められ、部分的に偏肉が発生する。
×；吐出ムラ（サージング）が顕著に認められ、偏肉が激しい。
成形品（チューブ）の外観：
〇：チューブ表面に肌荒れ等の外観不良は認められない。
△；チューブ表面に部分的に肌荒れ等の外観不良が認められる。
×；チューブ表面に顕著な肌荒れ等の外観不良が認められる。
【００４７】
（５）耐薬品性：
ヘキサフルオロリン酸リチウム水溶液（リチウム塩濃度１モル／リットル）に、上記で得た１ｍｍ厚プレスシートを、温度８０℃で２時間、浸漬した後のプレスシートの状態を目視観察した。また成分（ｅ）を含むサンプルについては、１００℃で２時間浸漬する条件でも同様の試験を行った。評価基準は以下の通りである。  
○：全く変化なし
△：シート形状が若干変化、もしくは膨潤が認められる、
×：シートの一部が溶解した
【００４８】
（６）硬さ：
ＪＩＳ  Ｋ６２５３  （ＨＤＡ  １５秒後）に準拠し測定を行った。サンプルには、上記で得た６ｍｍ厚プレスシートを用いた。
（評価基準）９０°未満を合格とした。
【００４９】
（７）動的固体粘弾性特性：
ＪＩＳ  Ｋ７２４４−４：１９９９に従い、サンプルには上記で得た２ｍｍ厚プレスシートから１０ｍｍ×４０ｍｍの大きさに打ち抜いたものを用い、−６０℃で１０分間保持し、昇温速度４℃／分で１００℃まで昇温する温度プログラムで測定した。
〇：引張損失正接（ｔａｎδ）のピークが単一のピークとして−５０℃〜０℃に観測される。
×：上記良好（〇）評価以外の場合。
【００５０】
（８）脆化温度
ＪＩＳ  Ｋ７２１６−１９８０に従い測定した。サンプルには上記で得た２ｍｍ厚プレスシートからＡ形に打ち抜いたものを用いた。
（評価基準）−５℃以下を合格とした。
【００５１】
使用した原材料
成分（ａ）：
（ａ１）ＪＳＲ株式会社の芳香族ビニル化合物と共役ジエン化合物とのランダム共重合体の水素添加物（ＨＳＢＲ）「ダイナロン１３２０Ｐ（商品名）」、スチレン含有量１０質量％、重量平均分子量３００,０００、ＪＩＳ  Ｋ７２４４−４：１９９９に従い測定した動的固定粘弾性特性の試験において、引張損失正接のピークが単一のピークとして−２５℃近辺に観察される。
【００５２】
比較成分（ａ’）：
（ａ’１）デュポン・ダウ・エラストマージャパンのポリオレフィン系エラストマー樹脂（エチレン・オクテン−１ランダム共重合体）「エンゲージ８１５０（商品名）」。
【００５３】
成分（ｂ）：
（ｂ１）日本ポリプロ株式会社のポリプロピレン樹脂（ＰＰ）「ＦＷ４ＢＴ（商品名）」、融点１３９℃、メルトマスフローレート６．５ｇ／１０分。
【００５４】
比較成分（ｂ’）：
（ｂ’１）旭化成ケミカルズ株式会社の高密度ポリエチレン樹脂（ＨＤＰＥ）「サンテックＢ４７０（商品名）」。
【００５５】
成分（ｃ）：
（ｃ１）神島化学工業株式会社の合成水酸化マグネシウム「マグシーズＳ−６（商品名）」、平均粒子径１．０μｍ、粒子表面をシラン化合物と脂肪酸とで処理。
（ｃ２）神島化学工業株式会社の天然水酸化マグネシウム「ＥＰ３−Ａ（商品名）」、平均粒子径７．１μｍ。
【００５６】
比較成分（ｃ’）：
（ｃ’１）昭和電工株式会社の水酸化アルミニウム「Ｈ４２Ｍ（商品名）」、平均粒子径１．０μｍ、粒子表面をシラン化合物と脂肪酸とで処理。
【００５７】
成分（ｄ）：
（ｄ１）日本タルク株式会社の珪酸マグネシウム（Ｍｇ３Ｓｉ４Ｏ１０(ＯＨ)２）「タルクＰ−４（商品名）」、平均粒子径４．５μｍ。
（ｄ２）神島化学工業株式会社の酸化マグネシウム「スターマグＳＬ−ＷＲ（商品名）」。
（ｄ３）神島化学工業株式会社の炭酸マグネシウム「ＭＳＰＳ（商品名）」。
（ｄ４）電気化学工業株式会社の窒化ホウ素「ＳＧＢ（商品名）」。
【００５８】
成分（ｅ）：
（ｅ１）旭化成ケミカルズ株式会社のスチレン変性ポリフェニレンエーテル樹脂（ＰＰＯ）「ザイロンＸ９１０２（商品名）」。
【００５９】
【表１】
2015065043.tif 000002
【００６０】
【表２】
2015065043.tif 000003
【００６１】
【表３】
2015065043.tif 000004
【００６２】
表１又は２に示すように、本発明の組成物は、難燃性、熱伝導性、電気絶縁性、耐薬品性、低温柔軟性、製造性、及び押出成形加工性をバランスよく発現しており、電池パックの保護部材として、好適に用いることができる。一方、表３に示すように、比較例は、難燃性、熱伝導性、電気絶縁性、耐薬品性、低温柔軟性、製造性、及び押出成形加工性の少なくとも何れか１に劣っており、電池パックの保護部材として用いることはできない。